(57)【要約】【目的】木材や合板等の木質材料の腐朽を防止することによる木材保存方法を提供する。【構成】Ｎ-置換トリアゾール系殺菌化合物を有効成分とし、その平均粒子径が２．０μｍ以下であるフロアブル製剤を木材や合板の木質材料に処理することにより、カワラタケやオオウズラタケ等による腐朽を防ぐことができる木材保存方法である。Ｎ-置換トリアゾール系殺菌化合物としてはシプロコナゾール、テブコナゾール、プロピコナゾール、アザコナゾール、ヘキサコナゾールなどが挙げられるが、特にヘキサコナゾールを用いることが好ましい。【特許請求の範囲】
【請求項１】
Ｎ-置換トリアゾール系殺菌化合物を有効成分とし、その平均粒子径が２．０μｍ以下であるフロアブル製剤を用いることを特徴とする木材保存方法。
【請求項２】
Ｎ-置換トリアゾール系殺菌化合物がヘキサコナゾールであることを特徴とする請求項１に記載の木材保存方法。
【発明の詳細な説明】
【技術分野】
【０００１】
本発明は、木材や合板等の木質材料の保存方法に関する。
【背景技術】
【０００２】
建材等に使用される木材、合板等の木質材料は、カワラタケやオオウズラタケ等による腐朽を防ぐために防腐剤の処理が行われている。Ｎ-置換トリアゾール系殺菌化合物が木材腐朽菌に有効であることは知られており、シプロコナゾール、テブコナゾール、プロピコナゾール、アザコナゾールが油剤や乳剤として使用されていた（非特許文献１）。最近は安全性や臭気の問題から水ベースの製剤が多くなってきているが、Ｎ-置換トリアゾール系殺菌化合物を有効成分とする水ベースの製剤を用いる木材防腐剤は知られていなかった。
【０００３】
【非特許文献１】しろあり  社団法人日本しろあり対策協会  ２００４年、Ｎｏ１３６
【発明の開示】
【発明が解決しようとする課題】
【０００４】
木材や合板等の木質材料の保存方法を提供することが本発明の課題である。
【課題を解決するための手段】
【０００５】
本発明者は、上記課題を解決する方法について鋭意検討した結果、Ｎ-置換トリアゾール系殺菌化合物を有効成分とし、平均粒子径が２．０μｍ以下であるフロアブル製剤を用いることにより、本課題を解決する方法を得ることを見出し本発明に至った。
【発明の効果】
【０００６】
Ｎ-置換トリアゾール系殺菌化合物を有効成分とし、平均粒子径が２．０μｍ以下であるフロアブル製剤を用いることにより、カワラタケやオオウズラタケ等による腐朽を防ぐことができた。
【発明を実施するための最良の形態】
【０００７】
本発明で用いられるＮ-置換トリアゾール系殺菌化合物としては、シプロコナゾール（（２ＲＳ，３ＲＳ）−２−（４−クロロフェニル）−３−シクロプロピル−１−（１Ｈ−１，２，４−トリアゾール−１−イル）ブタン−２−オール）、ヘキサコナゾール（（ＲＳ）−２−（２，４−ジクロロフェニル）−１−（１Ｈ−１，２，４−トリアゾール−１−イル）ヘキサン−２−オール）、プロピコナゾール（（ＲＳ）−１−［２−（２，４−ジクロロフェニル）−４−プロピル−１，３−ジオキソラン−２−イルメチル］−１Ｈ−１，２，４−トリアゾール）、デブコナゾール（（ＲＳ）−１−ｐ−クロロフェニル−４，４−ジメチル−３−（１Ｈ−１，２，４−トリアゾール−１−イルメチル）ペンタン−３−オール）、イプコナゾール（１ＲＳ，２ＳＲ，５ＲＳ；１ＲＳ，２ＳＲ，５ＳＲ）−２−（４−クロロベンジル）−５−イソプロピル−１−（１Ｈ−１，２，４−トリアゾール−１−イルメチル）−１−シクロペンタノール）、アザコナゾール（１−［［２−（２，４−ジクロロフェニル）−１，３−ジオキソラン−２−イル］メチル］−１Ｈ−１，２，４−トリアゾール）、エポキシコナゾール（（２ＲＳ，３ＳＲ）−１−［３−（２−クロロフェニル）−２，３−エポキシ−２−（４−フルオロフェニル）プロピル］−１Ｈ−１，２，４−トリアゾール）等があげられ、それらを、単独もしくは２種類以上を混合して用いることができる。これらのＮ-置換トリアゾール系殺菌化合物のうち防腐性能からヘキサコナゾールが好ましい。
【０００８】
本発明に用いるフロアブル製剤中において配合するＮ-置換トリアゾール系殺菌化合物は組成物中０．０１〜３０重量％となるように含有させるのが好ましく、０．０５〜１０重量％とすることがさらに好ましい。また、本発明に用いるフロアブル製剤の平均粒子径は２.０μｍ以下であることが必須であり、１.０μｍ以下が好ましい。粒子径が２.０μｍを越えると防腐性能が劣るばかりでなく、水による溶脱があり残効性が認められない。
【０００９】
本発明の木材保存方法は、有効成分としてＮ-置換トリアゾール系化合物を用い、平均粒子径２.０μｍ以下のフロアブルを用いれば、特に限定されず、例えば、加圧注入、減圧注入、浸漬処理、スプレー処理、塗布等の公知の処理方法において、木材を保存することができる。これらの方法の中で、浸漬処理、スプレー処理、塗布処理が特に高い木材保存効果を示し好ましい。
【実施例】
【００１０】
次に実施例及び試験例によりさらに詳細に説明するが、本発明がこれらによって限定されることはない。
（実施例１〜８及び比較例１〜４）
製剤例１
ヘキサコナゾール２０重量％、ニューカルゲンＦＳ-２６（竹本油脂株会社製）５重量％、イオン交換水５０重量％を混合し、グレンミルによって１２０分間粉砕する。その後ケルザンＳ（ケルコ社製）０.２５重量％、イオン交換水２４.７５重量％加えて３０分間攪拌する。
【００１１】
Ｎ-置換トリアゾール系殺菌化合物としてのヘキサコナゾール、シプロコナゾール、テブコナゾールを用い、それらの量及び粉砕時間を変えるのみで、製剤例２〜８および比較例１〜３を得た。製剤例を表１に、比較例を表２に示す。なお、表に示した有効成分濃度はすべて重量％である。
【００１２】
【表１】
2006076222.tif 000002
【００１３】
【表２】
2006076222.tif 000003
試験例１  木材防腐効力試験
【００１４】
実施例及び比較例で製造したフロアブル剤を処理した木片について、防腐効力試験を行った。試験は社団法人日本木材保存協会の表面処理用木材防腐剤の室内防腐試験方法及び性能基準（ＪＷＰＳ-ＦＷ-Ｓ．１）に従って下記の通り実施した。
供試菌
オオウズラタケ  Fomitopsis palustris  褐色腐朽菌
カワラタケ      Trametes versicolor   白色腐朽菌
供試培地の調製
【００１５】
９００ｍｌのマヨネーズ瓶に海砂３５０ｇを入れ、下記培養液を１００ ｍｌ加え殺菌した後、あらかじめ上記担子菌を別々に十分に生育させたブナの小木材片１枚を無菌的に入れ、温度２６±２℃、相対湿度７０％以上のところで１０日〜１５日間培養し、菌そうが培養基に十分広がったものを供試培地とした。
供試試料調製
【００１６】
実施例１及び比較例１を各々５０、１００倍希釈した薬液、実施例６及び比較例２を各々３０、６０倍希釈した薬液を、木口面をエポキシ樹脂でシールした２０ｍｍ×４０ｍｍ、厚さ５ｍｍのスギ及びブナ木材片に１１０±１０ｇ／ｍ2になるように塗布した。２０日間以上室温で放置した後、以下の耐候操作を実施した。
耐候操作
【００１７】
薬液を処理した各木材片を９個１組として５００ｍｌ容量のビーカーにいれ、その中に木材片容積の１０倍のイオン交換水（３６０ｍｌ）を注ぎ、木材片が浮かび上がらないように適当なおもりを載せ水面下に沈めた後、水温２５±３℃で５時間溶脱させ、続いて１９時間４０±２℃で乾燥させた。以上の操作を交互に１０回繰り返した。
耐候操作が終わった後、温度６０±２℃で４８時間乾燥させ、３０分間デシケーター内に放置した試料の質量を測定した。
試験方法
【００１８】
耐候操作を行った試料を３個ずつ、カワラタケは直接、オオウズラタケは殺菌したプラスチックの網を置きその上に、いずれも繊維方向を垂直に載せ、温度２６±２℃、相対湿度７０％以上のところに１２週間培養した。
培養後、菌糸等の分着物を取り除いた木材片を温度６０±２℃で４８時間乾燥させ、３０分間デシケーター内に放置し試料の質量を測定した。あらかじめ測定しておいた耐候操作直後の重量と比較し次式によって質量減少率を求めた。試験結果を表３に示す。
質量減少率（％）＝（耐候操作直後の質量−１２週間培養後の質量）／耐候操作直後の質量×１００
【００１９】
【表３】
2006076222.tif 000004
【産業上の利用可能性】
【００２０】
Ｎ-置換トリアゾール系殺菌化合物の平均粒子径２．０μｍ以下のフロアブル製剤を用いることにより木材や合板等の木質材料の腐朽を防止し、木材保存分野に利用できる。